(57)【要約】【課題】乾燥強度と湿潤強度を同時に改善するとともに電解コンデンサの耐振動性と耐電圧を向上させ、更にインピーダンス特性、特にＥＳＲに悪影響を与えることなく素子ショート不良率及び含浸素子形状不良率、エージングショート不良率を改善し、信頼性を高めた電解コンデンサを提供することを目的とする。【解決手段】陽極箔と陰極箔との間に電解紙を介在してなる電解コンデンサにおいて、抄紙後の電解紙に湿潤紙力増強剤と乾燥紙力増強剤とからなる乾湿紙力増強剤を含浸塗布し、電解紙の湿潤引張強度と乾燥引張強度の双方を同時に改善した電解コンデンサを基本構成としている。乾湿紙力増強剤として、湿潤紙力増強剤と乾燥紙力増強剤を１：４〜４：１の混合比率で混合した濃度２０％以下の混合液を使用する。【選択図】なし【特許請求の範囲】
【請求項１】
陽極箔と陰極箔との間に電解紙を介在してなる電解コンデンサにおいて、
抄紙後の電解紙に湿潤紙力増強剤と乾燥紙力増強剤とからなる乾湿紙力増強剤を含浸塗布し、電解紙の湿潤引張強度と乾燥引張強度の双方を同時に改善したことを特徴とする電解コンデンサ。
【請求項２】
乾湿紙力増強剤として、湿潤紙力増強剤と乾燥紙力増強剤を１：４〜４：１の混合比率で混合した濃度２０％以下の混合液を使用する請求項１に記載の電解コンデンサ。
【請求項３】
湿潤紙力増強剤として、ポリウレタン系樹脂，ポリアミドエポキシ樹脂，メラミン樹脂，尿素系樹脂，シリコン系樹脂，ポリアミド樹脂から選択された１種又は複数の樹脂を用いた請求項１又は２に記載の電解コンデンサ。
【請求項４】
乾燥紙力増強剤として、グァーガム，ローカストビーンガム，トラガカントガム等の植物性ガム類，コーンスターチ，ポテト澱粉，小麦澱粉，タピオカ澱粉等の澱粉類，ジアルデヒドデンプン，カチオンデンプン，メチルセルロース，カルボキシメチルセルロース等の半合成高分子，ポリアクリルアミド樹脂，ポリエチレンイミン樹脂等の合成高分子から選択された１種又は複数のものを用いた請求項１，２又は３に記載の電解コンデンサ。
【請求項５】
前記湿潤紙力増強剤と乾燥紙力増強剤の混合液は、カチオン性樹脂とアニオン性樹脂を同時に含まない組成の混合液である請求項１，２，３又は４に記載の電解コンデンサ。
【請求項６】
乾湿紙力増強剤として、電解紙原料に対して固形分濃度で０．０１重量％〜１０．０重量％の範囲で含浸塗布した請求項１，２，３，４又は５に記載の電解コンデンサ。
【請求項７】
乾湿紙力増強剤を含浸塗布する電解紙の坪量が３５ｇ／ｍ２以下である請求項１，２，３，４，５又は６に記載の電解コンデンサ。
【請求項８】
乾湿紙力増強剤を含浸塗布する電解紙の原料は、再生セルロース繊維と天然繊維パルプを配合した請求項１，２，３，４，５，６又は７に記載の電解コンデンサ。
【請求項９】
電解紙の湿潤引張強度は０．１ｋｇ／１５ｍｍ以上、乾燥引張強度は１．０ｋｇ／１５ｍｍ以上であり、乾湿紙力増強剤の含浸塗布前からの湿潤引張強度の増加が０．０５ｋｇ／１５ｍｍ以上、乾燥引張強度の増加が０．７ｋｇ／１５ｍｍ以上である請求項１，２，３，４，５，６，７又は８に記載の電解コンデンサ。
【発明の詳細な説明】
【技術分野】
【０００１】
本発明は陰極箔と陽極箔との間に電解紙を介在させて構成した電解コンデンサにかかり、特に抄紙後の電解紙に湿潤紙力増強剤と乾燥紙力増強剤とからなる乾湿紙力増強剤を含浸塗布し、電解紙の湿潤引張強度と乾燥引張強度の双方を同時に改善することによって電解コンデンサの耐振動性と耐電圧を向上させ、更にインピーダンス特性、特に等価直列抵抗（以下ＥＳＲと略称する）に悪影響を与えることなく、素子ショート不良率及び含浸素子形状不良率、エージングショート不良率を改善し、素子巻取りから電解液含浸、組立てまでの全工程の生産性を向上させるようにした電解コンデンサに関するものである。
【背景技術】
【０００２】
一般に電解コンデンサ、特にアルミ電解コンデンサは、陽極アルミ箔と陰極アルミ箔との間に電解紙を介在させて巻付け形成してコンデンサ素子を作成し、このコンデンサ素子を電解液中に浸漬して電解質を含浸させてから封口して製作している。電解液としては通常エチレングリコール（ＥＧ），ジメチルホルムアミド（ＤＭＦ）又はγ−ブチロラクトン（ＧＢＬ），水等を溶媒とし、これらの溶媒に硼酸やアジピン酸アンモニウム，マレイン酸水素アンモニウム等の有機酸塩を溶解したものを用いてコンデンサ素子の両端から浸透させて製作している。
【０００３】
これら従来のアルミ電解コンデンサは、電解紙中に電解液を含浸させているため、コンデンサとしてのＥＳＲが高くなりやすく、そのためＥＳＲを良くするために電解液の抵抗を下げたり、電解紙を薄くするか密度を低くする手段の外、電解紙の原料を通常の木材クラフトパルプからマニラ麻パルプ、エスパルトパルプ等に変更する手段が用いられている。しかしながら、電解液の抵抗値を下げるとアルミ箔に対して腐食性を付与する原因になりやすく、電解紙を薄くしたり密度を低くすると、必然的に引張強度が低下してショート不良率が増大したり、仮にショートしなかった場合でも製品として市場に提供された後にショート不良率が高くなってしまうという難点がある。
【０００４】
そこでショート不良率を下げるために、電解紙を厚くしたり密度を高くする手段が考えられ、同密度の場合にはパルプの叩解の程度を示すＪＩＳ  Ｐ８１２１によるＣＳＦ（Ｃａｎａｄｉａｎ  Ｓｔａｎｄａｒｄ  Ｆｒｅｅｎｅｓｓ）の数値を小さくする手段が用いられている。ＣＳＦの値を小さくすればパルプの繊維がフィブリル化して細かくなり、電解紙が緻密化して引張強度が増大し、ショート不良率を改善することができる。しかしながら、ＥＳＲに与える影響として電解紙を厚く形成すると一次式的にＥＳＲが悪化し、電解紙の密度を高めると二次式的にＥＳＲが悪化することが知られている。即ち、ＥＳＲを改善するには、ショート不良率の改善とは逆に電解紙を薄く形成し、密度は低くする必要がある。
【０００５】
そのため、ショート不良率の改善とＥＳＲの改善という双方の目的を達成するために、前記したように電解紙の原料を通常の木材クラフトパルプからマニラ麻パルプ，エスパルトパルプ等の繊維径のより小さなパルプへ変更することによって、薄く、かつ、低密度で緻密な電解紙が提供される（特許文献１参照）。また、素子ショート不良率を改善するには電解紙の箔バリに対する耐性を向上させることであり、厚さ，密度，緻密性，ピンホールの改善と共に引張強度を向上させることも重要な課題である。そのため前記したようにＣＳＦの数値を小さくする他、原料中にポリエチレン繊維，ポリプロピレン繊維，ナイロン繊維等の熱融着繊維を混抄して抄紙中の乾燥工程や抄紙後の二次加工にて熱処理を施して融着させ、低密度であっても引張強度を増大させる手段が知られている。
【０００６】
本出願人は上記に鑑みて電解液の種類に拘わらず抽出されるカチオン量を低減して、低密度で引張強度が改善され、電解コンデンサのＥＳＲに悪影響を与えることなくショート不良率を改善するとともに生産性と寿命特性を向上させた手段を提案している（特許文献２参照）。更に本出願人は抄紙中の電解紙原料に湿潤紙力増強剤を内添するとともに抄紙後の電解紙に乾燥紙力増強剤を含浸塗布した電解コンデンサを提案している（特許文献３参照）。
【特許文献１】特公昭６１−４５３７９号公報
【特許文献２】特開２００１−２６７１８２号公報
【特許文献３】特願２００２−３６６９４６号
【発明の開示】
【発明が解決しようとする課題】
【０００７】
しかしながら、特許文献２の乾燥強度を増強した電解紙における紙力増強剤は、エチレングリコール又は水分に溶出してしまうことが知られており、エチレングリコール又は水分を多く含む電解液を使用した電解コンデンサにおいては、電解コンデンサのＥＳＲに悪影響を与えず、素子ショート不良率を改善することができるものの耐振動性，耐電圧という項目に関しては改善されていないという課題が残っている。即ち、電解紙を長期間エチレングリコール又は水分を多く含む電解液中に浸漬した場合、紙層を形成している水素結合が緩み、振動，衝撃が加わることによって紙層が崩れる可能性が高くなる。
【０００８】
再生セルロース繊維や天然繊維パルプを原料とした電解紙においては、紙層形成が水素結合に寄与しているため、エチレングリコール又は水分を多く含む電解液中において解離することが知られている。この解離は低密度の電解紙において顕著であるが、天然繊維パルプを高度に叩解した原料を使用して抄紙した高密度の電解紙は、エチレングリコール又は水分を多く含む電解液中でも解離することがほとんどない。
【０００９】
前記特許文献２における電解紙も乾燥強度を増強しており、エチレングリコール又は水分を多く含む電解液中で容易に解離するものではない。しかし天然繊維パルプを高度に叩解した原料を使用して抄紙した高密度の電解紙はＥＳＲが悪化することが知られており、乾燥強度を増強した低密度紙においても、エチレングリコール又は水分を多く含む電解液中に長期間浸漬した場合には、長期間の振動を加えることによって耐振動性及び振動を加えた後の耐電圧が低下するという問題が生じる。
【００１０】
更に湿潤強度のみを増強させた電解紙は乾燥強度が増強されていないため、電解コンデンサ製造工程において、特に低密度である電解紙は素子巻取り工程上での使用に耐え得る乾燥強度を有しておらず、断紙が多発する可能性が高く、電解コンデンサ素子を製造することができないという問題が発生する。また、乾燥強度が低いためコンデンサ製造工程における素子ショート不良率が増加する。一部の湿潤紙力増強剤は乾燥強度を上昇させるものも存在しているが、電解コンデンサ製造工程において十分な乾燥強度を有するまで湿潤紙力増強剤を含浸塗布させることによって電解紙の電解液保持量が大幅に低下することは知られており、電解コンデンサの容量が大幅に低下するという問題がある。
【００１１】
そこで本発明は乾燥紙力増強剤と湿潤紙力増強剤を混合させた薬品である乾湿紙力増強剤を電解紙に含浸塗布することにより、乾燥強度と湿潤強度を同時に改善するとともに電解コンデンサの耐振動性と耐電圧を向上させ、更にインピーダンス特性、特にＥＳＲに悪影響を与えることなく、素子ショート不良率及び含浸素子形状不良率、エージングショート不良率を改善し、特に耐振動性が要求される車載用電解コンデンサなどの分野における信頼性を向上することができる電解コンデンサを提供するものである。
【課題を解決するための手段】
【００１２】
本発明は上記目的を達成するために、陽極箔と陰極箔との間に電解紙を介在してなる電解コンデンサにおいて、抄紙後の電解紙に湿潤紙力増強剤と乾燥紙力増強剤とからなる乾湿紙力増強剤を含浸塗布し、電解紙の湿潤引張強度と乾燥引張強度の双方を同時に改善した電解コンデンサを基本構成としている。乾湿紙力増強剤として、湿潤紙力増強剤と乾燥紙力増強剤を１：４〜４：１の混合比率で混合した濃度２０％以下の混合液を使用する。
【００１３】
湿潤紙力増強剤として、ポリウレタン系樹脂，ポリアミドエポキシ樹脂，メラミン樹脂，尿素系樹脂，シリコン系樹脂，ポリアミド樹脂から選択された１種又は複数の樹脂を用いており、乾燥紙力増強剤として、グァーガム，ローカストビーンガム，トラガカントガム等の植物性ガム類，コーンスターチ，ポテト澱粉，小麦澱粉，タピオカ澱粉等の澱粉類，ジアルデヒドデンプン，カチオンデンプン，メチルセルロース，カルボキシメチルセルロース等の半合成高分子，ポリアクリルアミド樹脂，ポリエチレンイミン樹脂等の合成高分子から選択された１種又は複数のものを用いる。
【００１４】
前記湿潤紙力増強剤と乾燥紙力増強剤の混合液は、カチオン性樹脂とアニオン性樹脂を同時に含まない組成の混合液である。乾湿紙力増強剤として、電解紙原料に対して固形分濃度で０．０１重量％〜１０．０重量％の範囲で含浸塗布する。乾湿紙力増強剤を含浸塗布する電解紙の坪量は３５ｇ／ｍ２以下とする。
【００１５】
乾湿紙力増強剤を含浸塗布する電解紙の原料は、再生セルロース繊維と天然繊維パルプを配合してあり、電解紙の湿潤引張強度は０．１ｋｇ／１５ｍｍ以上、乾燥引張強度は１．０ｋｇ／１５ｍｍ以上であり、乾湿紙力増強剤の含浸塗布前からの湿潤引張強度の増加は０．０５ｋｇ／１５ｍｍ以上、乾燥引張強度の増加は０．７ｋｇ／１５ｍｍ以上とする。
【発明の効果】
【００１６】
本発明によって得られた電解コンデンサは、陽極箔と陰極箔との間に電解紙を介在してなる電解コンデンサにおける電解紙に乾湿紙力増強剤を含浸塗布することにより、電解紙の乾燥強度と湿潤強度を同時に高めることができて、乾燥紙力の増強効果に加えてＥＳＲに悪影響を与えることなく湿潤紙力、耐振動性，耐電圧をも大幅に向上させることができる。更にＧＢＬを主体とした非水系電解液のみならずＥＧ及び水分を多く含む電解液でも巻取り素子及び電解液含浸素子双方のショート不良率が改善され、巻取り工程及び含浸素子組立工程における歩留まりを高めて生産性を向上させることができる。
【００１７】
即ち、乾燥強度と湿潤強度を大幅に増強することにより、ＥＧ及び水を含む水系電解液中において電解紙の湿潤強度の低下が無く、ＥＧ及び水を含む水系電解液を使用した電解コンデンサの寿命特性を改善することができる。また、湿潤強度の増加によって耐振動性に優れた電解コンデンサを製造することが可能となり、振動が加わる分野に使用される車載用電解コンデンサなどの信頼性を向上することができる。
【００１８】
更に電解液含浸工程，封口ゴム通し工程，ケースへの素子挿入工程等において素子巻きのエッジ部である電解紙の端部の紙層の崩れや損傷が発生せず、乾燥紙力が増強されたことにより素子巻きショート不良の減少や素子巻取り工程での脱落紙粉による工程トラブルがなく、電解液含浸後の組立工程における含浸素子の形状不良を防止し、かつ、組立工程中の衝撃に起因する繊維の偏在化を防止して疑似ショートやエージングショート不良率をも効果的に低減することができる。
【００１９】
また、乾燥強度と湿潤強度の増強によって電解紙の耐電圧が上昇しており、コンデンサ製造工程及び保管中や輸送中及び使用中における振動や衝撃でも紙層構成繊維の偏在化が防止され、コンデンサが市場に出されてからのショート不良を防止でき、又長期にわたるコンデンサの使用においても、紙層構成繊維の偏在化を防止してコンデンサの寿命を長くすることが可能となる。よって従来の超低密度電解紙を使用したコンデンサに比べ、振動が加わる分野での使用においても格段に信頼性の高いコンデンサを製作することができる。
【発明を実施するための最良の形態】
【００２０】
以下本発明にかかる電解コンデンサの実施形態を各種実施例に基づいて説明する。本発明では抄紙後の電解紙に湿潤紙力増強剤と乾燥紙力増強剤とからなる乾湿紙力増強剤を含浸塗布することで湿潤強度と乾燥強度を高め、耐振動性，耐電圧を向上させるとともに電解コンデンサの素子ショート不良率，含浸素子形状不良率，エージングショート不良率を大幅に低減させたことに特徴を有する。
【００２１】
乾湿紙力増強剤としては、湿潤紙力増強剤と乾燥紙力増強剤を混合させた薬品が使用され、湿潤紙力増強剤としてポリウレタン系樹脂，ポリアミドエポキシ樹脂，メラミン樹脂，尿素系樹脂，シリコン系樹脂，ポリアミド樹脂から選択された１種又は複数のもの、乾燥紙力増強剤としてグァーガム，ローカストビーンガム，トラガカントガム等の植物性ガム類，コーンスターチ，ポテト澱粉，小麦澱粉，タピオカ澱粉等の澱粉類，ジアルデヒドデンプン，カチオンデンプン，メチルセルロース，カルボキシメチルセルロース等の半合成高分子，ポリアクリルアミド樹脂，ポリエチレンイミン樹脂等の合成高分子から選択された１種又は複数のものが使用される。これらはカチオン性樹脂とアニオン性樹脂を同時に含まない組成の混合液が使用可能である。カチオン性樹脂とアニオン性樹脂は水溶液中で容易に結合するため、同一のイオン性を持つ樹脂の場合、又はノニオン性樹脂とカチオン性樹脂又はアニオン性樹脂の組合せである必要がある。
【００２２】
使用する乾湿紙力増強剤は、ポリマー製造段階で使用される酸は酢酸，乳酸，シュウ酸，コハク酸，クエン酸などのアルミ箔を腐食，変質させない弱酸を用いたもの、又はポリマー精製後、希釈水溶液としてアルミ箔を腐食又は変質させないレベルまで不純物をイオン交換樹脂等で除去し精製することが必要である。
【００２３】
乾燥紙力増強剤と湿潤紙力増強剤の混合比率は１：４〜４：１であり、含浸塗布させる混合液の濃度は２０％以下で使用され、電解紙原料に対して固形分濃度で０．０１重量％〜１０．０重量％になるように目標強度に応じて希釈し、乾燥状態の電解紙に含浸塗布する。混合比率が上記範囲外であると、乾燥強度，又は湿潤強度の一方が不足するため、素子ショート不良率，含浸素子形状不良率，エージングショート不良率，耐振動性，耐電圧の改善効果が低くなる。また、混合液の濃度が２０％以下でないと、混合液の粘性が高くなり、混合液の含浸塗布が困難となる。
【００２４】
塗布方式としては、ダイレクトロールコータ，ディップコータ，スプレーコータ，キッスロールコータ等の塗布方式で浸漬され、プレスロールにて脱液調整と厚さ調整を行った後、熱風乾燥やシリンダードライ方式等によって乾燥させて所定の厚さ，密度の電解紙を製作する。この方式が二次加工であっても良い。なお、抄紙後にこれらの設備を設置したオンライン方式とすると生産性を阻害することなく量産することが可能となる。
【００２５】
乾湿紙力増強剤を含浸塗布する電解紙の原料は、再生セルロース繊維としてはポリノジックレーヨン，有機溶剤紡糸レーヨン等を使用し、天然繊維パルプとしてはマニラ麻パルプ，サイザル麻パルプ，エスパルトパルプ，コットンリンターパルプ，広葉樹クラフトパルプ，針葉樹クラフトパルプ，又これらの天然繊維パルプに冷アルカリでマーセル化処理を施したパルプ等を使用する。上記原料を使用して抄紙し、乾湿紙力増強剤を含浸塗布する電解紙の坪量は３５ｇ／ｍ２以下である。
【００２６】
坪量が３５ｇ／ｍ２以上である電解紙は電解紙中の間隙が少なく、繊維−繊維間の絡みも多いため、エチレングリコール又は水分を多く含む電解液を使用した電解コンデンサにおけるコンデンサ製造工程及び長期間の使用に耐え得るだけの乾燥強度と湿潤強度を有しているため、本発明による前記効果が得難いという問題がある。
【００２７】
乾燥強度の増大は、抄紙巻き取り工程，裁断工程，コンデンサ素子巻取り工程での断紙を防止するとともに紙中の微細繊維をも強固に固着するため、電解紙の表面強度が増大して素子ショート不良率を低減させることができる。また、電解紙の裁断時やコンデンサ素子巻取り工程での繊維脱落による紙粉の発生を防止することが可能となり、ラインの清掃頻度を減少させて工程の作業を円滑にすることができる。
【００２８】
湿潤強度の増大は、電解液中での電解紙の「ほつれ」を防ぎ、長期間の水中浸漬による紙層の崩れを防止して耐振動性，耐電圧を向上させることができる。また、電解液含浸素子からの繊維の脱落，電解液の含浸工程，封口ゴム通し工程，ケースへの挿入工程において素子巻のエッジ部即ち電解紙の端部の紙層の崩れや損傷を受けることがない。従って、エージングショート不良率の悪化を抑制することが可能となり、コンデンサ製作全工程における歩留りを著しく向上させることができる。
【００２９】
この様にして得られた電解紙をタブ付けした陽極アルミ箔と陰極アルミ箔との間に介在させて巻きつけ形成した後、液状の電解質を含浸させ、封口して本発明にかかる電解コンデンサを製作する。
【００３０】
以下に本発明にかかる電解コンデンサの具体的な各種実施例と比較例及び従来例の説明を行う。尚、電解コンデンサはタブ付けした陽極箔と陰極箔との間に両極が接触しないように電解紙を介在させ、巻き取りして電解コンデンサ素子を形成した後、所定の水分含有ＥＧ電解液を含浸させてケースに封入し、エージングを行って５０ＷＶ，２２０μＦのアルミ乾式コンデンサを得た。
【００３１】
尚、本実施例ではＥＧ系電解液を含浸させた電解紙に  ＪＩＳ  Ｃ５１０２  ８．２に規定する種類Ａの振動を加え、未振動における耐電圧と振動を加えた後の耐電圧の相対比率（％）を耐振動性と定義する。また、乾燥強度の尺度として乾燥引張強度を、湿潤強度の尺度として湿潤引張強度を測定することで電解紙の乾燥強度と湿潤強度を評価した。
【実施例１】
【００３２】
有機溶剤紡糸レーヨンをＣＳＦ１５０ｍｌまで叩解した原料７０重量％と、サイザル麻パルプ３０重量％の混合材料を使用して、円網多層コンビネーションマシンで円網二重紙を抄紙し、ダイレクトロールコータマシンにて濃度１８％に調整したポリウレタン系樹脂とポリアクリルアミド樹脂の１：１混合希釈液を浸漬し、プレスロールでポリウレタン系樹脂とポリアクリルアミド樹脂の合計が紙に対して３．０重量％になるように脱液調整後、シリンダドライヤで乾燥し、厚さ４０．１μｍ，密度０．３５７ｇ／ｃｍ３，湿潤引張強度０．４４ｋｇ／１５ｍｍ，乾燥引張強度１．３ｋｇ／１５ｍｍの円網二重紙を得た。次にこの電解紙を用いて５０ＷＶ，２２０μＦの電解コンデンサを製作した。
【実施例２】
【００３３】
マニラ麻パルプ３０重量％とサイザル麻パルプ３０重量％及びエスパルトパルプ４０重量％の混合した材料をＣＳＦが６７０ｍｌになるまで叩解して原料とし、円網多層コンビネーションマシンで円網三重紙を抄紙した後、ダイレクトロールコータマシンにて濃度１０％に調整したメラミン樹脂とポリアクリルアミド樹脂の１：２混合希釈液を浸漬し、プレスロールでメラミン樹脂とポリアクリルアミド樹脂の合計が紙に対して２．２重量％になるように脱液調整後、シリンダドライヤで乾燥し、厚さ４９．９μｍ，密度０．２７９ｇ／ｃｍ３，湿潤引張強度０．２５ｋｇ／１５ｍｍ，乾燥引張強度１．４ｋｇ／１５ｍｍの円網三重紙を得た。次にこの電解紙を用いて５０ＷＶ，２２０μＦの電解コンデンサを製作した。
【実施例３】
【００３４】
エスパルトパルプ７０重量％とマニラ麻パルプ３０重量％の混合した材料をＣＳＦが５７０ｍｌになるまで叩解して原料とし、円網多層コンビネーションマシンで円網三重紙を抄紙した後、ダイレクトロールコータマシンにて濃度１４％に調整したポリアミド樹脂とポリエチレンイミン樹脂の１：４混合希釈溶液を浸漬し、プレスロールでポリアミド樹脂とポリエチレンイミン樹脂の合計が紙に対して１．８重量％になるように脱液調整後、シリンダドライヤで乾燥し、厚さ３０．８μｍ，密度０．３０４ｇ／ｃｍ３，湿潤引張強度０．１４ｋｇ／１５ｍｍ，乾燥引張強度１．２ｋｇ／１５ｍｍの円網三重紙を得た。次にこの電解紙を用いて５０ＷＶ，２２０μＦの電解コンデンサを製作した。
【実施例４】
【００３５】
有機溶剤紡糸レーヨンをＣＳＦが５０ｍｌになるまで叩解して原料とし、長網抄紙機で長網一重紙を抄紙した後、ダイレクトロールコータマシンにて濃度７％に調整したポリウレタン系樹脂とポリエチレンイミン樹脂の３：１混合希釈溶液を浸漬し、プレスロールでポリウレタン系樹脂とポリエチレンイミン樹脂の合計が紙に対して０．７重量％になるように脱液調整後、シリンダドライヤで乾燥し、厚さ５８．９μｍ，密度０．４７９ｇ／ｃｍ３，湿潤引張強度０．３４ｋｇ／１５ｍｍ，乾燥引張強度３．１ｋｇ／１５ｍｍの円網二重紙を得た。次にこの電解紙を用いて５０ＷＶ，２２０μＦの電解コンデンサを製作した。
【００３６】
〔比較例１〕→実施例１に対応
有機溶剤紡糸レーヨンをＣＳＦ１５０ｍｌまで叩解した原料７０重量％とサイザル麻パルプ３０重量％とを混合した原料を使用して、円網多層コンビネーションマシンで円網二重紙を抄紙し、厚さ４０．７μｍ，密度０．３４９ｇ／ｃｍ３，湿潤引張強度０．０８ｋｇ／１５ｍｍ，乾燥引張強度０．５ｋｇ／１５ｍｍの円網二重紙を得た。次にこの電解紙を用いて５０ＷＶ，２２０μＦの電解コンデンサを製作した。
【００３７】
〔比較例２〕→実施例２に対応
マニラ麻パルプ３０重量％とサイザル麻パルプ３０重量％及びエスパルトパルプ４０重量％の混合した材料をＣＳＦが６７０ｍｌになるまで叩解して原料とし、円網多層コンビネーションマシンで円網三重紙を抄紙した後、ダイレクトロールコータマシンにて濃度１０％に調整したメラミン樹脂の希釈溶液を浸漬し、プレスロールでメラミン樹脂が紙に対して２．２重量％になるように脱液調整後、シリンダドライヤで乾燥し、厚さ５１．１μｍ，密度０．２７４ｇ／ｃｍ３，湿潤引張強度０．２５ｋｇ／１５ｍｍ，乾燥引張強度０．４ｋｇ／１５ｍｍの円網三重紙を得た。次にこの電解紙を用いて５０ＷＶ，２２０μＦの電解コンデンサを製作した。
【００３８】
〔比較例３〕
マニラ麻パルプ５０重量％とサイザル麻パルプ５０重量％の混合した材料をＣＳＦが４００ｍｌになるまで叩解して原料とし、円網多層コンビネーションマシンで円網二重紙を抄紙し、厚さ６０．９μｍ，密度０．６１１ｇ／ｃｍ３，湿潤引張強度０．３８ｋｇ／１５ｍｍ，乾燥引張強度６．５ｋｇ／１５ｍｍの円網二重紙を得た。次にこの電解紙を用いて５０ＷＶ，２２０μＦの電解コンデンサを製作した。
【００３９】
〔従来例１〕→実施例１に対応
有機溶剤紡糸レーヨンをＣＳＦ１５０ｍｌまで叩解した原料７０重量％とサイザル麻パルプ３０重量％とを混合した原料を使用して、円網多層コンビネーションマシンで円網二重紙を抄紙し、ダイレクトロールコータマシンにて濃度１８％に調整したポリアクリルアミド樹脂の希釈溶液を浸漬し、ポリアクリルアミド樹脂が紙に対して３．０重量％になるように脱液調整後、シリンダドライヤで乾燥し、厚さ３９．８μｍ，密度０．３５５ｇ／ｃｍ３，湿潤引張強度０．０９ｋｇ／１５ｍｍ，乾燥引張強度１．３ｋｇ／１５ｍｍの円網二重紙を得た。次にこの電解紙を用いて５０ＷＶ，２２０μＦの電解コンデンサを製作した。
【００４０】
〔従来例２〕→実施例２に対応
マニラ麻パルプ３０重量％とサイザル麻パルプ３０重量％及びエスパルトパルプ４０重量％の混合した材料をＣＳＦが６７０ｍｌになるまで叩解して原料とし、円網多層コンビネーションマシンで円網三重紙を抄紙した後、ダイレクトロールコータマシンにて濃度１０％に調整したポリアクリルアミド樹脂の希釈溶液を浸漬し、プレスロールでポリアクリルアミド樹脂が紙に対して２．２重量％になるように脱液調整後、シリンダドライヤで乾燥し、厚さ４９．７μｍ，密度０．２７８ｇ／ｃｍ３，湿潤引張強度０．０７ｋｇ／１５ｍｍ，乾燥引張強度１．３ｋｇ／１５ｍｍの円網三重紙を得た。次にこの電解紙を用いて５０ＷＶ，２２０μＦの電解コンデンサを製作した。
【００４１】
〔従来例３〕→実施例３に対応
エスパルトパルプ７０重量％とマニラ麻パルプ３０重量％の混合した材料をＣＳＦが５７０ｍｌになるまで叩解して原料とし、円網多層コンビネーションマシンで円網三重紙を抄紙した後、ダイレクトロールコータマシンにて濃度１４％に調整したポリエチレンイミン樹脂の希釈溶液を浸漬し、プレスロールでポリエチレンイミン樹脂が紙に対して１．８重量％になるように脱液調整後、シリンダドライヤで乾燥し、厚さ３０．１μｍ，密度０．３０７ｇ／ｃｍ３，湿潤引張強度０．０３ｋｇ／１５ｍｍ，乾燥引張強度１．２ｋｇ／１５ｍｍの円網三重紙を得た。次にこの電解紙を用いて５０ＷＶ，２２０μＦの電解コンデンサを製作した。
【００４２】
〔従来例４〕→実施例４に対応
有機溶剤紡糸レーヨンをＣＳＦが５０ｍｌになるまで叩解して原料とし、長網抄紙機で長網一重紙を抄紙した後、ダイレクトロールコータマシンにて濃度７％に調整したポリエチレンイミン樹脂の希釈溶液を浸漬し、プレスロールでポリエチレンイミン樹脂が紙に対して０．７重量％になるように脱液調整後、シリンダドライヤで乾燥し、厚さ５９．３μｍ，密度０．４７６ｇ／ｃｍ３，湿潤引張強度０．２１ｋｇ／１５ｍｍ，乾燥引張強度３．０ｋｇ／１５ｍｍの円網二重紙を得た。次にこの電解紙を用いて５０ＷＶ，２２０μＦの電解コンデンサを製作した。
【００４３】
上記により製作した実施例１〜４と比較例１〜３及び従来例１〜４の各電解紙と電解コンデンサについて、厚さ（μｍ），密度（ｇ／ｃｍ３），湿潤引張強度（ｋｇ／１５ｍｍ），乾燥引張強度（ｋｇ／１５ｍｍ），紙粉発生量（ｍｇ／１０００ｍ），耐電圧（Ｖ），素子ショート不良率（％），含浸素子形状不良率（％），エージングショート不良率（％），ＥＳＲ（Ω／１ｋＨｚ）を測定した。測定方法及びその装置は以下の通りである。
【００４４】
（１）電解紙の評価方法
電解紙の厚さ，密度
ＪＩＳ  Ｃ２１１１（電気絶縁試験方法）に規定された方法で測定した。
【００４５】
乾燥引張強度
幅１５ｍｍ，長さ２５０ｍｍの試験片を紙の縦方向に夫々５本以上採取し、ＪＩＳ  Ｃ２１１１に規定される引張強さ測定方法で測定し、平均値を表示した。
【００４６】
湿潤引張強度
幅１５ｍｍ，長さ２５０ｍｍの試験片を紙の縦方向に夫々５本以上採取し、２０±２℃のイオン交換水に各々３０秒間，１５０時間，３００時間，５００時間，１０００時間，２０００時間，３０００時間，４０００時間浸漬して過剰水を除去した後、ＪＩＳ  Ｃ２１１１に規定される引張強さ測定方法で測定し、平均値を表示した。
【００４７】
紙粉発生量
巻出しと巻取りを設けた試験器の中央にカッター刃を５ｃｍ間隔で２枚固定し、１８ｍｍ幅でレコード巻に裁断した電解紙を巻出し側にセットして０．５ｋｇの張力で引き出し、カッター刃上を擦らせながら１０ｍ／分の速度で１０００ｍ巻取り側に移動させ、この間に脱落した紙粉の量を４回測定して平均値を表示した。
【００４８】
耐電圧
所定のＥＧ系電解液を含浸させた電解紙に、未振動，ＪＩＳ  Ｃ５１０２  ８．２に規定する種類Ａの振動を２４時間，４８時間，７２時間加えたものを、純度９９．９９％以上のアルミ箔で挟みこみ、３０ｍＡで定電流化成し、ショート電圧を測定した。又、未振動における耐電圧と、各振動後の耐電圧との相対比率（％）を耐振動性と定義している。
【００４９】
（２）電解コンデンサの評価方法
素子ショート不良率
電解紙を陽極箔及び陰極箔とともに巻取りして電解コンデンサ素子を形成した後、電解液を含浸しないままで両極間のショートによる導通をテスターで確認した。素子ショート不良率は略１０００個の素子について検査してショート素子の全素子数に対する割合を素子ショート不良率とした。
【００５０】
含浸素子形状不良率
巻取り素子にＥＧ＋水系電解液をバッチ含浸後、余剰液を遠心分離器で脱液し、組立ライン中のパーツフィーダーに入れ、パーツフィーダーから出てくる含浸素子の形状から素子端面の紙層崩れや破れたものを確認し、形状不良素子の全素子数に対する割合を含浸素子形状不良率とした。
【００５１】
エージングショート不良率
形状が良好な含浸素子をケースに挿入し、封口ゴム通ししてコンデンサを作成した後、６２．５Ｖまで徐々に昇圧させてエージングを行い、初期の段階から昇圧できないもの及び昇圧途中で電圧が降下したものをエージングショート不良とし、不良素子の全素子数に対する割合をエージングショート不良率とした。
【００５２】
ＥＳＲ（等価直列抵抗）
電解コンデンサのＥＳＲは、２０℃，１０００Ｈｚの周波数でＬＣＲメータを用いて測定した。
【００５３】
以上説明した方法で測定した実施例１〜４と比較例１〜３及び従来例１〜４の各電解コンデンサについて特性を測定した結果を表１，表２に示す。
【００５４】
【表１】
2005347669.tif 000002
【００５５】
【表２】
2005347669.tif 000003
【００５６】
図１は実施例１〜４の電解コンデンサの湿潤引張強度経時変化を示し、図２は比較例１〜３の電解コンデンサの湿潤引張強度経時変化を示し、図３は従来例１〜４の電解コンデンサの湿潤引張強度経時変化を示している。図４は実施例１〜４の耐電圧経時変化を示し、図５は比較例１〜３の耐電圧経時変化を示し、図６は従来例１〜４の耐電圧経時変化を示している。更に図７は実施例１〜４の耐振動性経時変化を示し、図８は比較例１〜３の耐振動性経時変化を示し、図９は従来例１〜４の耐振動性経時変化を示している。
【００５７】
表１，表２及び図１〜図９に示したように、本発明にかかる乾湿紙力増強剤を含浸塗布して得た電解紙を使用した電解コンデンサは、ＥＳＲを悪化させることなく、耐振動性及び耐電圧を向上させ、素子ショート不良率、含浸素子形状不良率、エージングショート不良率が格段に改善されたことが分かる。更に長期間の水への浸漬による湿潤引張強度の低下もなく、電解コンデンサに振動を加えた際の耐電圧の減少も見られない。
【００５８】
例えば実施例１は有機溶剤紡糸レーヨンをＣＳＦが１５０ｍｌになるまで叩解した材料７０重量％と、サイザル麻パルプ３０重量％とを混合した原料を使用した円網二重紙にポリウレタン系樹脂とポリアクリルアミド樹脂の濃度１８％混合希釈溶液を含浸塗布した厚さ４０．１μｍ，密度０．３５７ｇ／ｃｍ３，乾燥引張強度１．３ｋｇ／１５ｍｍ，湿潤引張強度０．４４ｋｇ／１５ｍｍの電解紙を用いたことにより、素子ショート不良率４．２％，含浸素子形状不良率０．０％，エージングショート不良率０．０％，ＥＳＲは０．０９７４Ω／１ｋＨｚ，耐電圧は４８４Ｖとなっている。図１に示す水に浸漬した際の湿潤引張強度経時変化は、４０００時間経過した後も湿潤引張強度の減少は見られず、図４に示すコンデンサに振動を加えた際の耐電圧経時変化は７２時間経過した後において耐電圧の減少は見られなかった。また、図７に示す耐振動性経時変化も７２時間経過後において９９．０％と非常に高い数値となっている。
【００５９】
これに対して、比較例１は実施例１と同配合原料，同原料叩解で略同一厚さ，同一密度に抄紙した円網二重紙であるが、比較例１では湿潤引張強度が０．０８ｋｇ／１５ｍｍ，乾燥引張強度が０．５ｋｇ／１５ｍｍと著しく低く、素子ショート不良率は８．８％，含浸素子形状不良率は５．１％，エージングショート不良率は７．３％と実施例１よりも大きく増加している。また、乾燥引張強度が０．５ｋｇ／１５ｍｍと著しく低いため、素子巻取り工程で断紙が多発し、コンデンサ製造工程において実際に使用することができない。
【００６０】
図２に示す湿潤引張強度経時変化を見ると、比較例１は実施例１に較べて大きな差異が表われている。即ち、実施例１では湿潤引張強度の減少が見られなかったのに対して、比較例１では３００時間後には紙層が崩れ、紙を形成していなかった。また、図５に示すコンデンサに振動を加えた際の耐電圧経時変化も比較例１は実施例１とは差が生じている。実施例１では耐電圧の減少が見られなかったのに対して、比較例１は４８時間振動後に電解紙が紙層を形成していなかった。図８に示す耐振動経時変化も４８時間後は０％になっている。
【００６１】
従来例１は本出願人の前出願にかかるものであって、実施例１と同配合原料，同原料叩解で略同一厚さ，同一密度に抄紙した円網二重紙に乾燥紙力増強剤を含浸塗布した電解紙である。従来例１にあっては乾燥引張強度が１．３ｋｇ／１５ｍｍと使用に耐え得る強度を有しているが、湿潤引張強度は０．０９ｋｇ／１５ｍｍと低く、素子ショート不良率は７．９％，含浸素子形状不良率３．７％，エージングショート不良率１．８％と高くなっている。図３に示す湿潤引張強度経時変化は緩やかな減少傾向にあり、４０００時間経過した後では電解紙の繊維が水中に分散して紙層を形成していなかった。図６に示すコンデンサに振動を加えた際の耐電圧経時変化は、時間とともに耐電圧が減少傾向にあり、７２時間振動後には電解紙が紙層を形成していなかった。図９に示す耐振動性経時変化も７２時間経過後に０％になっている。
【００６２】
実施例１では乾燥強度の改善に加えて湿潤強度をも増大させたことにより、ＥＳＲを悪化させることなく耐電圧を上昇させ、素子ショート不良率，含浸素子形状不良率及びエージングショート不良率を下げて長期間の水中への浸漬時にも紙層が崩れることがなく、振動を加えた際の耐振動性にも優れている結果が得られた。
【００６３】
実施例２はマニラ麻パルプ３０重量％とサイザル麻パルプ３０重量％及びエスパルトパルプ４０重量％の混合した材料をＣＳＦが６７０ｍｌになるように叩解した原料を用いた円網三重紙にメラミン樹脂とポリアクリルアミド樹脂の濃度１０％の１：２混合希釈溶液を含浸塗布した厚さ４９．９μｍ，密度０．２７９ｇ／ｃｍ３，乾燥引張強度１．４ｋｇ／１５ｍｍ，湿潤引張強度０．２５ｋｇ／１５ｍｍとした電解紙を用いたものであり、素子ショート不良率７．４％，含浸素子形状不良率０．０％，エージングショート不良率０．０％，ＥＳＲは０．１０６２Ω／１ｋＨｚ，耐電圧は４３８Ｖとなっている。また、図１に示す水に浸漬した際の湿潤引張強度経時変化は、４０００時間経過した後も湿潤引張強度の減少は見られず、図４に示すコンデンサに振動を加えた際の耐電圧経時変化は７２時間経過した後において耐電圧の減少は見られなかった。また、図７に示す耐振動性経時変化も７２時間経過後において９９．５％と非常に高い数値となっている。
【００６４】
これに対して比較例２は実施例２と同一の原料配合，同原料叩解で略同一厚さ，同一密度に抄紙した円網三重紙にメラミン樹脂の濃度１０％希釈溶液を含浸塗布し、湿潤強度のみを改善した厚さ５１．１μｍ，密度０．２７４ｇ／ｃｍ３，乾燥引張強度０．４ｋｇ／１５ｍｍ，湿潤引張強度０．２５ｋｇ／１５ｍｍとした電解紙を用いたものであり、素子ショート不良率１１．３％，含浸素子形状不良率０．０％，エージングショート不良率１．１％，ＥＳＲは０．１０７９Ω／１ｋＨｚ，耐電圧は４２７Ｖであった。
【００６５】
比較例２は湿潤強度が改善されているため、図２に示す湿潤引張強度経時変化も４０００時間経過した後も湿潤引張強度の減少は見られず、図５に示すコンデンサに振動を加えた際の耐電圧経時変化は７２時間振動を加えても耐電圧の減少は見られなかった。図８に示す耐振動性経時変化も７２時間経過後において９９．３％と非常に高い数値となっている。しかし乾燥引張強度が０．４ｋｇ／１５ｍｍと低く、素子巻取り工程での使用に耐え得る強度ではないため、断紙が多発してコンデンサ製造工程において実際に使用することができない。また、乾燥引張強度が実施例２と較べて１．０ｋｇ／１５ｍｍも低いため、素子ショート不良率が１１．３％と高くなっている。
【００６６】
従来例２は従来例１と同様にポリアクリルアミド樹脂の希釈溶液を含浸塗布した前記特許文献２に基づく低ＥＳＲ用として多用されている電解紙を用いており、実施例２と同一の原料配合，同原料叩解で略同一厚さ，同一密度に抄紙した円網三重紙に乾燥紙力増強剤を含浸塗布した電解紙である。従来例２では乾燥引張強度は１．３ｋｇ／１５ｍｍと使用に耐え得る強度を有しているが、湿潤引張強度が０．０７ｋｇ／１５ｍｍと低く、素子ショート不良率８．５％，含浸素子形状不良率６．２％，エージングショート不良率９．４％と高くなっている。図３に示す湿潤引張強度経時変化は非常に緩やかではあるが減少傾向にあり、４０００時間経過した後では初期値の５０％以下の０．０３ｋｇ／１５ｍｍの湿潤引張強度に減少している。図６に示すコンデンサに振動を加えた際の耐電圧経時変化は時間とともに耐電圧が減少傾向にあり、７２時間振動後には３４９Ｖにまで減少している。図９に示す耐振動性経時変化も７２時間経過後において８５．１％となっている。
【００６７】
湿潤強度のみを改善した比較例２において、コンデンサ製造工程で使用に耐え得る乾燥引張強度を有していないため、素子巻取り工程で断紙が多発するだけでなく、乾燥強度不足による素子ショート不良率も増加している。また、乾燥強度のみを改善した従来例２では、素子ショート不良率，含浸素子形状不良率，エージングショート不良率の何れも実施例２と較べて高くなっている。図３に示す湿潤引張強度経時変化は緩やかではあるが減少傾向にあり、図６に示すコンデンサに振動を加えた際の耐電圧経時変化でも時間の経過とともに耐電圧が減少傾向にある。図９に示す耐振動性経時変化も同様に時間とともに減少している。
【００６８】
即ち、前記特許文献２による乾燥強度の改善のみでは達成することができず、湿潤強度のみを改善した比較例２の電解紙でも達成することのできない乾燥強度に加えて、実施例２では湿潤強度をも増大させてＥＳＲを悪化させることなく耐電圧を上昇させ、素子ショート不良率，含浸素子形状不良率，エージングショート不良率の何れをも低減させてコンデンサ製造工程の歩留まりを格段に向上させ、しかも長期間の水中への浸漬時にも紙層が崩れることがなく、振動を加えた際の耐振動性にも優れた電解コンデンサが提供される。
【００６９】
比較例３はマニラ麻パルプ５０重量％とサイザル麻パルプ５０重量％の混合した材料をＣＳＦが４００ｍｌになるまで叩解して原料とし、円網多層コンビネーションマシンで抄紙した厚さ６０．９μｍ，密度０．６１１ｇ／ｃｍ３，湿潤引張強度０．３８ｋｇ／１５ｍｍ，乾燥引張強度６．５ｋｇ／１５ｍｍの円網二重紙を用いており、素子ショート不良率４．９％，含浸素子形状不良率１．７％，エージングショート不良率２．８％，ＥＳＲ０．３１３２Ω／１ｋＨｚ，耐電圧は５３５Ｖであった。比較例３は原料を高度に叩解することによってパルプの繊維をフィブリル化して細かくし、得られる電解紙を緻密にすることで乾燥引張強度が増大して素子ショート不良率が改善され、湿潤引張強度は０．３８ｋｇ／１５ｍｍと実施例４に近い数値である。しかし電解紙を厚くすると一次式的にＥＳＲが悪化し、密度を高めると二次式的にＥＳＲが悪化することが知られており、ＥＳＲは０．３１３２Ω／１ｋＨｚと各実施例の二倍以上の数値になっている。この手法では電解紙のＥＳＲを改善できないことは既知であり、ＥＳＲを改善するには電解紙を薄くするとともに密度は低くする必要がある。また比較例３は素子ショート不良率，含浸素子形状不良率，エージングショート不良率の何れも改善されていないことが明らかである。
【００７０】
以上説明した各データから分かるように、乾燥引張強度と湿潤引張強度を増大させた各実施例はＥＳＲを悪化させることなく耐振動性，耐電圧が向上しており、素子ショート不良率を低減するとともに長期間の水中への浸漬時にも紙層が崩れることがなく、振動を加えた際の耐振動性にも優れており、ＥＧ及び水を含んだ電解液に対して含浸後の素子組立て工程中での素子形状不良とエージングショート不良が全く発生しないという結果が得られる。
【産業上の利用可能性】
【００７１】
以上説明したように、本発明は乾燥紙力増強剤と湿潤紙力増強剤を混合させた薬品である乾湿紙力増強剤を電解紙に含浸塗布することにより、乾燥強度と湿潤強度を同時に改善するとともに電解コンデンサの耐振動性と耐電圧を向上させ、更にインピーダンス特性、特にＥＳＲに悪影響を与えることなく、素子ショート不良率及び含浸素子形状不良率、エージングショート不良率を改善することができるので、特に耐振動性が要求される車載用電解コンデンサなどの分野において有効に使用可能な電解コンデンサを提供することができる。
【図面の簡単な説明】
【００７２】
【図１】本発明にかかる各実施例の湿潤引張強度経時変化を示すグラフ。
【図２】比較例の湿潤引張強度経時変化を示すグラフ。
【図３】従来例の湿潤引張強度経時変化を示すグラフ。
【図４】本発明にかかる各実施例の耐電圧経時変化を示すグラフ。
【図５】比較例の耐電圧経時変化を示すグラフ。
【図６】従来例の耐電圧経時変化を示すグラフ。
【図７】本発明にかかる各実施例の耐振動性経時変化を示すグラフ。
【図８】比較例の耐振動性経時変化を示すグラフ。
【図９】従来例の耐振動性経時変化を示すグラフ。
【図１】
2005347669.tif 000004
【図２】
2005347669.tif 000005
【図３】
2005347669.tif 000006
【図４】
2005347669.tif 000007
【図５】
2005347669.tif 000008
【図６】
2005347669.tif 000009
【図７】
2005347669.tif 000010
【図８】
2005347669.tif 000011
【図９】
2005347669.tif 000012